(57)【要約】      （修正有）【課題】微細なナノ粒子を、概ね非凝集状態で得る。【解決手段】ナノ粒子と他の材料との混合物を溶剤で洗浄することにより前記他の材料を除去してナノ粒子が非凝集状態である溶液を調製する。さらに、前記混合物から、少なくともナノ粒子の第１の分級物を透析によって分離する。【選択図】図１９−Ｂ
2006056776.tif 000002
【特許請求の範囲】
【請求項１】
ナノ粒子と他の材料との混合物から実用的な２価又は３価の無機物のナノ粒子を調製する方法であって、混合物を溶剤で洗浄することにより前記他の材料を除去するとともに、溶剤中のナノ粒子が非凝集状態である溶液を調製し、さらに、前記溶剤と前記他の材料との混合物から、少なくともナノ粒子の第１の分級物を透析によって分離することを特徴とするナノ粒子の調製方法。
【発明の詳細な説明】
【技術分野】
【０００１】
本発明は、ナノ粒子の調製方法に関する。
【背景技術】
【０００２】
ナノ粒子とは、寸法が極めて小さい粒子のことであり、典型的には直径１００ｎｍ未満の粒子である。コロイド化学により充分に特定されたナノ粒子の調製物は、少なくとも１９８０年代初頭に示されている。この分野における最近の技術の総説は、M P Pileni, Langmuir, 13, 1997, 3266-3279に示されている。ナノ粒子を作製するプロセス法として確立された主なものは３つ存在する。すなわち、ミクロエマルジョンプロセス法、ゾル−ゲルプロセス法、及び、主にＣｄＳｅのような半導体ナノ粒子を作製するために使用される高温処理プロセス法である。
【０００３】
ミクロエマルジョンの合成原理は、上記文献中に詳細に記載されている。最近の研究については、例えば、F. J. ArriagadaとK. Osseo-Asare、「エアロゾルＯＴ逆ミクロエマルジョンにおけるナノ寸法のシリカの合成」、Journal of Colloid and Interface Science 170 (1995) pp. 8-17；V. Chhabra, V. Pillai, B. K. Mishar, A. Morrone及びD. O. Shar、「ミクロエマルジョンを媒介するナノ層ＴｉＯ2粒子の合成、キャラクタリゼーション及び特性」、Langmuir 11 (1995) pp. 3307-3311；H. Sakai, H. Kawahara, M. Shimazaki及びM. Abe、「逆ミセルの内部水相における加水分解及び縮合反応を使用する超微細二酸化チタン粒子の調製：アルコール添加の効果」、Langmuir 14 (1988) pp. 2208-2212；J. TanoriとM. P. Pileni、「コロイド系を型として使用することによる銅金属粒子の形状の制御」、Langmuir 13 (1997) pp. 639-646等を参照することができる。ミクロエマルジョンは、共界面活性剤（co-surfactant）を用いるか、又は用いることなく界面活性剤の界面膜によって安定化された、他の「連続」相中に存在する１つの相のナノ寸法の液滴（又はコア）からなる、通常は非相溶性の２つの液体（例えば、油と水）の熱力学的に充分に安定な溶液である。界面活性剤の例としては、エアロゾルＯＴ及びセチルジメチルエチルアンモニウムブロミド等のイオン性のものや、ポリオキシエチレンエーテル及びエーテル界面活性剤等の非イオン性のものが挙げられる。共界面活性剤の例としては、中程度又は長いアルキル鎖を有するアルコール、例えば、1−ヘキサノールが挙げられる。油の例には、シクロヘキサンやイソオクタン等の炭化水素が挙げられる。界面活性剤及び共界面活性剤の分子は、分散状態が安定となるように界面張力を低減させる。
【０００４】
ミクロエマルジョンプロセス法によってナノ粒子を形成する際には、典型的には、油及び界面活性剤の含有量が多く且つ水の含有量が少ない第３相混合物を使用して、油中水逆ミセル系として反応混合物を調製することを伴う。これにより、反応混合物中で、分離してはいるものの熱力学的に安定なナノメーター寸法の「水プール（water pools）」又は「水コア（water cores）」が形成される。典型的な油中水型のミクロエマルジョンにおいては、水コアは、直径約１〜１０ｎｍである。ナノ粒子を形成するための１つの反応物は、当初はこのような水コアに囲繞されているものとすることができる。ミクロエマルジョンの動力学における通常のプロセス法では、続いて、このような「ナノ反応器」の内部に第２の反応物を拡散させた後に反応させる。このような方法では、ミクロエマルジョンにより多様なプロセス法が得られるので、広範な種類に亘る酸化物及び非酸化物型のナノ粒子を制御しながら合成することができる。水プールにおいては、金属塩を遊離金属に還元するか、又は複分解反応を行うことにより、ナノ粒子材料の核形成及び成長を所望のものに制御することができる。界面活性剤は、成長する粒子が所望しないフロック（凝塊）を形成することを防止するための被覆体としても作用する。このようなミセル化学に関連する多くの基本的な原理、例えば、反応速度や粒子が最終的にどの程度の寸法にまで成長するのかということについては、未だに多くのことが解明されていない。大半の実験は試行錯誤によって行われており、データは経験的に解釈されている。
【０００５】
ナノ粒子に関する研究の多くは、次のようないずれかの点に集中している。（ｉ）ナノメーター寸法の粒子が実際に生成したことを示すこと（例えば、透過型電子顕微鏡（ＴＥＭ）又は紫外−可視（ＵＶ−Ｖｉｓ）スペクトルを使用することによる）、又は（ｉｉ）続いてナノ粒子を焼結して焼結体を作製することである。このような研究は、ナノ寸法の材料を取り扱うには比較的粗いものである。観点（ｉ）については、一般に、ナノ寸法の材料を単離したり、さらに加工したりする必要はなかった。観点（ｉｉ）については、作製された材料は、典型的には、脱安定化溶剤を添加した際にバルクが沈殿することによって、又は反応溶剤を真空除去することによってエマルジョンから回収されていた。その後、材料を高温で焼結し、界面活性剤の被覆物を「焼き払った」後に対象物である所望のナノ粒子が得られる。粒子を固体塊質へと焼成することから、粒子の凝集する傾向を抑制するような対策をとる必要はない。
【０００６】
ナノ粒子の他の用途に関し、幾つかの研究が行われている。S Carter, J C Scott及びP J Brock, Appl. Phys. Lett, 71, 1997, 1145-1147には、ＬＥＤにおいて発生する光の前方発光を増強させ、且つ／又は担体の注入及び再結合を向上させることを目的として、高分子ＬＥＤデバイスにおいて、ＴｉＯ2、ＳｉＯ2、及びＡｌ2Ｏ3ナノ粒子が多分散された配合物を使用することが記載されている。ナノ粒子を得るプロセス法は記載されていないが、粒子は３０〜８０ｎｍであることが記載されており、これは、デバイスの肉厚の１１０ｎｍと比較すると特に大きな寸法である。この場合、光散乱が存在することから、ナノ粒子材料が凝集作用を受けていることが認められる。このため、ナノ粒子の特性が充分に活用されていない。
【０００７】
他の幾つかの研究においては、例えば、V. L. Colvin, M. C. Schlamp及びA. P. Alivisatos, Nature 370, 6488 (1994)、「カドミウムジセレニドのナノ結晶及び半導体高分子から作製した発光ダイオード」には、有機発光高分子を用いた多層デバイスにおいて、輸送層として（スピンコート又は静電的自己組織化のいずれかによって実質的に成膜されている）ＣｄＳｅを使用することも記載されている。ナノ粒子高分子複合体に関する他の参考文献には、J. Schmitt, G. Decher, W. J. Dressick, S. L. Brandow, R. E. Geer, R. Shashidhar及びJ. M. Calvert、「金属ナノ粒子／高分子超格子膜：作製及び層構造の制御」、Adv. Mater., vol. 9, pp. 61, 1997がある。
【０００８】
有機材料は広範な用途に使用されており、発光デバイスの作製もこれに含まれている（ＰＣＴ出願された国際公開公報９０／１３１４８号及び米国特許第４，５３９，５０７号を参照し、両者の内容を引用して本明細書の一部とする）。この種の有機材料の特性を制御する必要性がしばしば生ずる。例えば、オプトエレクトロニクスデバイスを製造するにあたっては、使用する材料の伝導度（及び／又は移動度）、屈折率、バンドギャップ、及び形態等の種々の特性を制御する必要がある。種々の性質を制御する公知技術の幾つかの例は、以下の通りである。
【０００９】
１．伝導度
伝導度は、ドナー又はアクセプタ（すなわち、電気的ドーパント）として作用する化学的化合物を添加することによって制御される。C. K. Chiang, C. R. Fincher, Y. W. Park, A. J. Heeger, H. Shirakawa, E. J. Louis, S. C. Gau及びA. G. MacDiarmid、「ドープされたポリアセチレンにおける電気的伝導度」、Phys. Rev. Lett., vol. 39, pp. 1098-1101, 1977を参照することができる。
【００１０】
２．電荷生成及び光起電応答
これらは、一方に電子が存在し易く、且つ他方に正孔が存在し易くなるよう、適切な電子準位を有する２つの材料を配合することによって制御される。配合物は、高分子のような有機材料を２種使用するか（J. J. M. Halls, C. A. Walsh, N. C. Greenham, E. A. Marseglia, R. H. Friend, S. C. Moratti及びA. B. Holmes, Nature 376, 498 (1995)、「高分子ネットワークを相互貫通する効率的な光ダイオード」）、又はナノ粒子を含有する有機材料であり（N. C. Greenham, X. G. Peng及びA. P. Alivisatos、「フォトルミネセンスの消光及び光伝導度により検討した共役高分子／半導体ナノ結晶複合体における電荷分離と輸送」、Phys. Rev. B - Cond. Matt., vol. 54, pp. 17628-17637, 1996）、界面における励起解離を達成するものである。
【００１１】
３．バンドギャップ及び発光色
これらは、配合物の形態で混合された有機化合物又は共重合体を混合することによって制御される（同時係属中の英国特許出願第９８０５４７６．０号を参照することができる）。
【００１２】
４．散乱
高度に凝集しているか、又は寸法が非常に大きい粒子を高分子に配合することにより、多重の内部光散乱の利点が得られるとともに、高分子内を移動する光の有効長さが増加し、その結果、増幅刺激された発光プロセスを増強させることができる（F. Hide, B. J. Schwartz, M. A. Diazgarcia及びA. J. Heeger、「半導体高分子及び二酸化チタンナノ結晶を含有する溶液及び膜からのレーザ発光」、Chem. Phys. Lett., vol. 256, pp. 424-430, 1996）。散乱は、ＬＥＤの外部効率を増強させるためにも使用されている（S Carter, J C Scott及びP J Brock, Appl. Phys. Lett, 71, 1997, 1145-1147）。
【発明の開示】
【発明が解決しようとする課題】
【００１３】
本発明は上記した技術に関連してなされたもので、微細なナノ粒子を概ね非凝集状態で得ることが可能なナノ粒子の調製方法を提供することを目的とする。
【課題を解決するための手段】
【００１４】
本発明の第１の観点によれば、ナノ粒子と他の材料との混合物から、使用され得るナノ粒子を調製する方法であって、ナノ粒子を溶解可能な溶剤で混合物を洗浄することにより前記他の材料を除去し、溶剤中でナノ粒子の溶液を形成することを特徴とするナノ粒子の調製方法が提供される。溶剤は、前記他の材料を溶解することができないものであることが好ましい。又は、他の材料を溶解可能であり、且つナノ粒子を溶解することができないものが溶剤であってもよい。
【００１５】
この方法は、好ましくは、溶剤と前記他の材料との混合物から、少なくともナノ粒子の第１分級物を分離する工程を有する。分離されたナノ粒子は、次に、例えば、以下に記載する用途において使用することができる。これらのナノ粒子は、非凝集状態で適切に存在するよう、単に弱く結合するものであり（例えば、凝集していないか、又は単に弱く凝集している）、且つ強く結合していないものであることが好ましい。この場合、他の材料中でナノ粒子を実質的に均一に分散させるような、次なる工程が容易となるからである。したがって、溶剤は、解離したナノ粒子を非凝集状態で保持することができるものであることが好ましい。
【００１６】
この方法は、好ましくは、溶剤を所定のｐＨに維持する工程を有する。これにより、ナノ粒子上の電荷が適切に維持される。所望のｐＨを維持するために、溶剤に対して、酸又は塩基、及び／又は適切な緩衝液を添加するようにしてもよい。
【００１７】
この方法は、好ましくは、可溶性の低分子量材料（例えば、界面活性剤分子）をナノ粒子溶液から除去するために、適切な膜を介して透析する工程を有する。透析の際に、連続的又は断続的な超音波処理を行うようにしてもよい。
【００１８】
分離は、ろ過及び／又は透析及び／又は遠心分離によって行うことができる。この方法の分離工程又は他の工程により、ナノ粒子の他の分級物から前記第１分級物を分離することが可能となるので好適である。前記他の分級物のナノ粒子は、例えば、第１の分級物のナノ粒子と比較して相対的に小さい粒子の集合である。すなわち、分離工程は、保持されるナノ粒子の寸法分布を狭くするようにも作用し得る。
【００１９】
前記他の材料は、ナノ粒子を形成する際の副生成物（例えば、ナノ粒子を形成することに伴う反応生成物が含まれる）、及び、ナノ粒子を形成する際にプロセス条件を維持するために使用した物質等である。このようなものとしては、例えば、ナノ粒子を形成するミクロエマルジョンプロセスで使用された界面活性剤が挙げられる。
【００２０】
溶剤は、有機溶剤であってもよいし無機溶剤であってもよい。また、溶剤は、水又はメタノールのような極性溶剤（これは極性表面によりナノ粒子の溶解度を向上させる）であってもよいし、非極性溶剤であってもよい。さらに、溶剤は、極性非水素結合溶剤であってもよい。前記他の材料は、溶剤に可溶なものであることが好ましく、溶剤が、前記他の材料をナノ粒子よりも優先的に溶解するものであることが最も好ましい。これにより、成分の分離が促進される。
【００２１】
ナノ粒子の寸法範囲は、必須ではないが、１ｎｍ〜１００ｎｍの範囲内であることが好ましい。全て又は概ね全てのナノ粒子が、直径５０ｎｍ、３０ｎｍ、又は１０ｎｍより小さいものであることが好ましい。全て又は概ね全てのナノ粒子が、直径１ｎｍ、５ｎｍ、又は１０ｎｍより大きいものであることが好ましい。
【００２２】
この方法は、好ましくは、ナノ粒子の表面を改質することを含む。これは、適切には、粒子の表面に物質を吸着させることによって達成される。物質は、表面改質剤としてナノ粒子の溶液に添加すればよい。このような物質の好適な例としては、シリル化剤、色素又は化学的官能基的な物質を挙げることができる。この物質は、高分子のような他の材料との特異的な相互作用を促進するものであってもよい。代替的に又は付加的に、ナノ粒子は、既にその表面に被覆物が存在するものであってもよい。この被覆物は、例えば、界面活性剤であってもよい。
【００２３】
ナノ粒子は、金属性、半導体性又は絶縁性の物質であってもよい。物質の好適な例としては、ＳｉＯ2、ＴｉＯ2、Ａｌ2Ｏ3、ＺｒＯ2等の無機酸化物、ＢａＳＯ4、ＹｂＦ3、ＺｎＳ等の３価又は他の２価無機材料、有機材料、特にＰＴＦＥ、ポリメチルメタクリレート（ＰＭＭＡ）又はポリスチレン（ＰＳ）等の高分子材料が挙げられる。ナノ粒子は光透過性であることが好ましく、光学的に透明であることが最も好ましい。すなわち、ナノ粒子を形成する材料は、光学的バンドギャップが広い材料であることが好ましい。
【００２４】
ナノ粒子は、適切なプロセス法によって作製することができる。例えば、ミクロエマルジョンプロセス法やゾル−ゲルプロセス法等である。
【００２５】
さらに、ナノ粒子を材料の本体に取り込む工程を有することが好ましい。これを達成するためには、本体の材料又はその前駆体をナノ粒子の溶液に添加することが好適である。例えば、蒸発のような工程で溶剤を除去することにより粒子が本体内の所定の箇所に固定されるまで実質的に非凝集状態に保持することを確実に行うことで、最終的な本体中において、ナノ粒子を均一に（又は実質的に均一に）且つ非凝集状態（又は実質的に非凝集状態）で分散させることができる。したがって、本体（又はその前駆体）の材料は、ナノ粒子を溶解する溶剤に可溶であり、且つ、ナノ粒子と所望しない相互作用を起こして重度の凝集又は相分離を引き起こすことのないものであることが好ましい。
【００２６】
本体の材料は、有機材料とすることができる（ただし、必須ではない）。例えば、高分子、オリゴマー及び低分子量の有機分子材料等である。有機材料が高分子材料である場合、共役高分子、例えば、ポリ（ｐ−フェニレンビニレン）（ＰＰＶ）とすることができる。代替的なものには、ポリ（２−メトキシ−５−（２’−エチル）ヘキシロキシフェニレンビニレン）（「ＭＥＨ−ＰＰＶ」）、ＰＰＶ誘導体（例えば、ジアルコキシ又はジアルキル誘導体）、ポリフルオレン及び／又はポリフルオレン部分が組み込まれた共重合体、ＰＰＶ及び／又は関連する共重合体、ポリ（２，７−（９，９−ジ−ｎ−オクチルフルオレン）−（１，４−フェニレン（（４−ｓｅｃブチルフェニル）イミノ）−１，４−フェニレン））（「ＴＦＢ」）、ポリ（２，７−（９，９−ジ−ｎ−オクチルフルオレン）−（１，４−フェニレン−（（４−メチルフェニル）イミノ）−１，４−フェニレン−（（４−メチルフェニル）イミノ）−１，４−フェニレン））（「ＰＦＭ」）、ポリ（２，７−（９，９−ジ−ｎ−オクチルフルオレン）−（１，４−フェニレン（（４−メトキシフェニル）イミノ）−１，４−フェニレン（（４−メトキシフェニル）イミノ）−１，４−フェニレン））（「ＰＦＭＯ」）、Ｆ８、又はＦ８ＢＴが含まれる。又は、Ａｌｑ３のような有機分子材料であってもよい。材料は、光透過性であり且つ／又は発光性であることが適切である。
【００２７】
本体の材料中にナノ粒子（必要に応じてナノ粒子の表面に付着した何らかの材料を含む）が存在することにより、本体の材料の少なくとも１つの材料特性に影響が及ぼされることが好ましい。材料特性は、屈折率のような光学的性質又は伝導度のような電気的性質等である。すなわち、ナノ粒子を本体の材料中に分散させることにより、本体の材料及びナノ粒子の屈折率に応じて、その屈折率を増加又は減少させるように制御することができる。ナノ粒子の存在、及び本体の材料におけるナノ粒子と高分子（必要に応じてナノ粒子の表面に付着した何らかの材料を含む）との間の相互作用により、例えば、結晶化が抑制され、その結果、本体の材料の形態に影響が及ぼされることもある。
【００２８】
本体中でのナノ粒子の体積分率は、１、５、又は１０体積％より大きいことが好ましい。本体中でのナノ粒子の体積分率は、５０、３０、又は３０体積％未満であることが好ましい。本体中でのナノ粒子の分布密度は、１０-17より大きく且つ／又は１０-19／ｃｍ未満であることが好ましい。
【００２９】
ナノ粒子は、本体中で非凝集状態で存在することが好適である。これにより、本体における特性を均一にすることができるからである。さらに、粒子の凝集体は、場合によっては入射光を散乱させることがあるので、実質的に入射光を散乱させないために、粒子は、寸法が充分に小さく且つ非凝集性であることが好ましい。
【００３０】
本体は、電子的及び／又は光学的デバイスのようなデバイスの層とすることができる。この種のデバイスの好適な例は以下の通りであるが、特にこれらに限定されるものではない。
【００３１】
１．光反射性構造体をなす層の積層体からなり、上記したようなナノ粒子の分散体を含有する層を少なくとも１つ備えるデバイス。この場合、上記したようなナノ粒子の分散体を含有する層が交互に配列されていることが好ましい。このデバイスは、適切には、分布ブラッグ反射器である。
【００３２】
２．発光層又は発光層に隣接する層が、上記したようなナノ粒子の分散体を含有する発光デバイス。この場合、ナノ粒子に、蛍光色素を（適切には表面層として）担持させるようにしてもよい。この色素は、適切には発光層からのエネルギの移動又は発光によって刺激されて蛍光を発することができる。すなわち、この色素は、発光層からの発光色を変化させるように機能することができる。また、デバイスは、屈折率が相対的に低い２層間に配置されて屈折率が相対的に高い導波構造体を備えるものであってもよい。これら３層のうちの１つは、好ましくは、その屈折率を適切に改変して導波構造体の画成を助成する、上記したようなナノ粒子の分散体を含有する。導波路は、好ましくはデバイスの発光領域の外側且つ／又は発光領域から離間して且つ／又は発光領域とは独立に配置する（デバイスのエネルギプロファイルは、導波路以外で発光が促進されるように整えることができる）。これにより、発光層及び導波層の材料特性を独立に調整することが可能となる。デバイスは、そのいずれかの側に配置された一対のミラーを有するものであってもよい。このミラーは、前記デバイス１について記載した種類のミラーであってもよく、開裂表面のような他の種類のミラーであってもよい。このようなミラーは、デバイスによって発せられた光をスペクトル的に再分配させることのできるミクロキャビティを画成し得る。デバイスは、レーザ、例えば、ミクロキャビティ又は導波レーザであってもよい。ミラーは、導波構造体の上に積層されたＤＢＲ格子によって設けることができる（基板又はいずれかの後続する層の上）。
【００３３】
本発明の他の観点は、上記した対象物のいずれか又は全てを含む。例えば、本発明の第２の観点によれば、上記した特徴のいずれかを有する光学的及び／又は電子的デバイスが提供される。本発明の第３の観点によれば、上記した特徴のいずれかを備える光学的及び／又は電子的デバイスを製造する方法が提供される。本発明の第４の観点によれば、上記した特徴のいずれかを適切に備える、強く結合した状態以外の状態であるナノ粒子の溶液が提供される。本発明の第５の観点によれば、高分子材料（又は高分子前駆体材料）と、強く結合した状態以外の状態であるナノ粒子との溶液が提供される。本発明の第６の観点によれば、ナノ粒子が実質的に均一に分散された有機材料が提供される。有機材料の好適な例は、半導体且つ／又は高分子材料である。本発明の第７の観点によれば、有機材料の少なくとも１つの特性を制御する方法であって、材料中でナノ粒子を実質的に均一に分散させることを特徴とする制御方法が提供される。
【発明の効果】
【００３４】
本発明によれば、微細なナノ粒子が概ね非凝集状態で得られる。このため、例えば、微細なナノ粒子が母材に略均一に分散された材料を得ることができる。母材としては、有機材料が好適である。
【発明を実施するための最良の形態】
【００３５】
以下、本発明に係る光学デバイスにつき好適な実施の形態を挙げ、添付の図面を参照して詳細に説明する。
【００３６】
ナノ粒子の作製プロセスを、これらナノ粒子についての（又は他の適切なナノ粒子についての）幾つかの応用例により説明する。このプロセスにより、高分子本体のようなマトリックス中に相対的に一様に分散させることができ、且つナノ粒子を充分な非凝集状態とすることができる。この状態で、ナノ粒子は、所望の様式でマトリックスの特性を制御するために使用される。
【００３７】
ＴｉＯ2及びＳｉＯ2ナノ粒子を合成して単離するプロセスを説明する。これらのプロセスは、金属性及び半導体性材料を含む他の材料のナノ粒子を合成及び単離する場合に容易に展開することができる。
【００３８】
ＴｉＯ2ナノ粒子の合成
最初の工程として、Ｈ2Ｏ＋ＮＨ3／ＡＯＴ／シクロヘキサンのミクロエマルジョンを調製した。ミクロエマルジョンを調製するために、微細に分割したナトリウム・ジオクチルスルホスクシネート（ＡＯＴ）１７．２ｇ（３９ｍｍｏｌ、アルドリッチ製）を、真空オーブン中、１２０℃で２時間乾燥させて吸着湿分を除去した後（３％の重量損失）、マグネットスターラが入れられた三口丸底フラスコ中のＨＰＬＣ等級のシクロヘキサン（アルドリッチ製）２００ｍｌに添加することにより０．２ＭのＡＯＴ溶液を得た。３．８ｍｌの濃ＮＨ3水溶液（３５ｗ／ｖ％、アルドリッチ製）をこの溶液に添加してＨ2Ｏ：ＮＨ3：ＡＯＴのモル比を１．８：３．２：１．０とした後、この溶液を氷浴中でＮ2流通下に５℃に冷却し、光学的に清浄な単一相のミクロエマルジョンを得た。Ｈ2Ｏ＋ＮＨ3：ＡＯＴの合計モル比（５．０：１．０）により、エマルジョン中の水コアの半径が約２５Åに固定された（F. J. ArriagadaとK. Osseo-Asare、「エアロゾルＯＴ逆ミクロエマルジョンにおけるナノ寸法の酸化ケイ素の合成」、Journal of Colloid and Interface Science 170 (1995), pp. 8-17）。
【００３９】
ＴｉＯ2前駆体溶液を調製するために、ゴム隔壁を備えたバイアル中で、ＨＰＬＣ等級のシクロヘキサン（３Åのモレキュラシーブによって１８時間に亘り予め乾燥させたもの、アルドリッチ製）１０ｍｌに、２．０ｍｌのＴｉＣｌ4（１８ｍｍｏｌ、アルドリッチ製）をシリンジで添加した。このＴｉＯ2前駆体溶液を２滴、激しく撹拌されたＡＯＴ溶液に添加した。次の式に従い、反応媒体中でＮＨ4Ｃｌの濁った懸濁物が形成するとともに、ＨＣｌガスが迅速に発生することが観察された。
【００４０】
ＴｉＣｌ4＋Ｈ2Ｏ→ＴｉＯ2＋４ＨＣｌ
ＨＣｌ＋ＮＨ3→ＮＨ4Ｃｌ
ＨＣｌ＋ＮａＡＯＴ→ＮａＣｌ＋ＨＡＯＴ
【００４１】
３０分後に浴温度を上昇させて８０℃で３時間保持し、これにより反応を完了させ、最終的に一夜で室温まで冷却した。
【００４２】
反応媒体中のＨ2Ｏの量（１２０ｍｍｏｌ）は、ＴｉＣｌ4を加水分解するのに必要な量に対して充分に過剰とした。しかしながら、ＮＨ3の量は、生成されるＨＣｌの全てを中和するには充分ではなく、このため反応媒体は酸性となり、ＴｉＯ2ナノ粒子上に正の表面電荷が発生した（バルクのＴｉＯ2の等電点はｐＨ約４〜５である）。
【００４３】
ＴｉＯ2ナノ粒子の単離
シクロヘキサン溶剤を徐々に蒸発除去し、ＴｉＯ2及びＮＨ4Ｃｌ副生成物を含有する濁った粘性のゲルを得た。ＨＰＬＣ等級のＣＨＣｌ3（アルドリッチ製）２０ｍｌをこのゲルに添加してＮＨ4Ｃｌ及びＮａＣｌを沈殿させた。これらは、遠心分離を行うことによって清浄な上澄から容易に分離することができた。ＣＨＣｌ3上澄のエネルギ分散Ｘ線スペクトル測定（ＥＤＸ）による電子ビーム元素分析では、検出し得るＣｌはなく（ＣｌＫαピークの高さはＴｉＫαピークの高さの１％未満であった）、これは、塩化物が本質的に混在していないことを意味するものである。その後、ＣＨＣｌ3上澄を真空中で濃縮して粘性のゲルとし、次いでこのゲルを２５ｍｌのＭｅＯＨ中に移して粗製ＴｉＯ2含有液とした。
【００４４】
過剰のＡＯＴからＴｉＯ2をさらに精製するために、粗製液１０ｍｌを６〜８ｋ  ＭＷＣＯセルロース透析チューブ（Spectra/Por、登録商標）に入れ、ＨＰＬＣ等級のＭｅＯＨ２００ｍｌに対して透析した。ＭｅＯＨは、毎日２回新鮮なものに交換した。なお、それぞれのＭｅＯＨには、０．３ｍｌの濃ＨＣｌ水溶液が含まれている。透析物及び残留物のＴｉ、Ｓ、及びＣｌ含有量をＥＤＸで毎日モニターし、透析物中のＴｉ及びＳ信号がＣｌ（これはバックグラウンドレベルを示すものとして処理した）よりも低くなった時に透析を停止した。この透析によって、過剰のＡＯＴ混在物が除去された。加えて、透析チューブの孔を容易に通過し得る極く小さい粒子が除去され、これにより粒子の寸法分布も向上した。このようにして、光学的に清浄なＴｉＯ2が分散した約０．９ｗ／ｖ％、ｐＨ＝２のＭｅＯＨ溶液が得られた。この時点で、ＴｉＯ2ナノ粒子は準結晶であり、界面活性剤誘導体からなる単一層で被覆されている。
【００４５】
ＴｉＯ2ナノ粒子のキャラクタリゼーション
電子プローブエネルギ分散Ｘ線スペクトル測定（図１参照）により、最終生成物は、ＡＯＴ及びＣｌの表面被覆を有する純粋なＴｉＯ2であることが示された。ＡＯＴ（これはＳ信号の起源である）はＴｉＯ2表面上に強く吸着していると考えられ、一方、Ｃｌは、正に帯電したＴｉＯ2表面に対して弱く結合した対イオンとして機能するＣｌ-の形態で存在していたと考えられる。この被覆は、さらなる透析に対しても安定なようである。ラマンスペクトル測定（図２参照）において１７０ｃｍ-1、４４０ｃｍ-1及び６１０ｃｍ-1に幅広い振動ピークが観察されたことにより、ＴｉＯ2の結晶構造をなしていることが確認された。減衰全反射フーリエ変換赤外スペクトル測定（図３参照）により、その結晶構造がさらに確認された。また、紫外−可視スペクトル測定（図４参照）により、生成物は可視領域では非散乱性であることが示された。このことから、上記した合成及び単離により得られたＴｉＯ2ナノ粒子が、容易に分散する（非凝集性である）性質であることが明らかである。透過型電子顕微鏡観察（図５参照）では、粒径が２〜８ｎｍであることが示され、一方、電子ビーム回折（図６参照）による測定において、ナノ粒子の原子網面間隔（d-spacings）がＴｉＯ2の原子網面間隔であることが判明した。
【００４６】
ＳｉＯ2ナノ粒子の合成
Ｈ2Ｏ＋ＮＨ3／ＡＯＴ／シクロヘキサン相を、上記に準拠して調製した。
【００４７】
ＳｉＯ2前駆体溶液を調製するために、ゴム隔壁を備えたバイアル中で、ＨＰＬＣ等級のシクロヘキサン（３Åのモレキュラシーブによって１８時間に亘り予め乾燥させたもの、アルドリッチ製）１０ｍｌに、２．１ｍｌのＳｉＣｌ4（１８ｍｍｏｌ、アルドリッチ製）をシリンジで添加した。このＳｉＯ2前駆体溶液を２滴、激しく撹拌されたＡＯＴ溶液に添加した。次の式に従い、反応媒体中でＮＨ4Ｃｌの濁った懸濁物が形成するとともに、ＨＣｌガスが迅速に発生することが観察された。
【００４８】
ＳｉＣｌ4＋Ｈ2Ｏ→ＳｉＯ2＋４ＨＣｌ
ＨＣｌ＋ＮＨ3→ＮＨ4Ｃｌ
ＨＣｌ＋ＮａＡＯＴ→ＮａＣｌ＋ＨＡＯＴ
【００４９】
３０分後に浴温度を上昇させて８０℃で３時間保持し、これにより反応を完了させ、一夜で室温まで冷却した。
【００５０】
反応媒体中のＨ2Ｏの量（１２０ｍｍｏｌ）は、ＳｉＣｌ4を加水分解するのに必要な量に対して充分に過剰とした。
【００５１】
ＳｉＯ2ナノ粒子の単離
シクロヘキサン溶剤を徐々に蒸発除去し、ＳｉＯ2及び（ＮａＣｌとともに）ＮＨ4Ｃｌ副生成物を含有する濁った粘性のゲルを得た。その後、ＨＰＬＣ等級のＣＨＣｌ3（アルドリッチ製）２０ｍｌをこのゲルに添加して、スラリーとしてのＮＨ4Ｃｌ及びＮａＣｌ副生成物とともにＳｉＯ2を沈殿させた。これらは、遠心分離を行うことによって、主に過剰なＡＯＴを含有する清浄な上澄と容易に分離することができた。ＣＨＣｌ3上澄のＥＤＸ解析では、検出し得るＳｉはなく（ＳｉＫαピークの高さはＳＫαピークの高さの１％未満であった）、これは、上澄にはＳｉＯ2が本質的に含有されていないことを意味するものである。その後、ＣＨＣｌ3上澄を除去し、幾つかのＨＰＬＣ等級のＭｅＯＨ２５ｍｌロット中でスラリーを洗浄し（超音波処理を行いながら）、ＮＨ4Ｃｌ及びＮａＣｌ副生成物をできるだけ除去した。それぞれの洗浄の後に、溶液中のＳｉＯ2の量を調べた。洗浄を３回行った後、ＳｉＯ2を含有する遠心分離物を３０ｍｌのＭｅＯＨ中に移し、半透明のゲルとして粗製ＳｉＯ2を得た。
【００５２】
無機塩化物から粗製ＳｉＯ2をさらに精製するために、１０ｍｌのゲルを６〜８ｋ  ＭＷＣＯセルロース透析チューブ（Spectra/Por、登録商標）に入れ、ＨＰＬＣ等級のＭｅＯＨ２００ｍｌに対して透析した。ＭｅＯＨは、毎日２回新鮮なものに交換した。なお、それぞれのＭｅＯＨには、０．３ｍｌの濃ＨＣｌ水溶液が含まれている。その後、残留物を３０分間超音波処理して弱いＳｉＯ2凝集物を粉砕した後、ＭｅＯＨ＋ＨＣｌを用いて透析を続行した。この混合溶液は、毎日２回新鮮なものに交換した。しばらくした後、残留物の外観が清浄なものとなった。透析物のＳｉ、Ｓ、及びＣｌ含有量を毎日モニターし、Ｃｌ信号が低下してバックグラウンドとして作用するＳ（ＡＯＴに由来する）の約１．７倍で安定した時に透析を停止した。透析の際に超音波処理を行った。この透析によって、塩化物及びＡＯＴ混在物が除去された。加えて、透析チューブの孔を容易に通過し得る極く小さい粒子が除去され、これにより粒子の寸法分布も向上した。透析には３〜５日を要した。より大きい分子を除去するチューブを用いるさらなる透析工程によって最も大きい粒子を分離除去し、これにより寸法分布をさらに厳密なものとすることができた。
【００５３】
このようにして、光学的に殆ど清浄なＳｉＯ2が分散した約１．１ｗ／ｖ％、ｐＨ＝２のＭｅＯＨ溶液が得られた。
【００５４】
ＳｉＯ2ナノ粒子のキャラクタリゼーション
電子プローブエネルギ分散Ｘ線スペクトル測定（図７参照）により、最終生成物は、本質的に表面被覆物を備えない純粋なＳｉＯ2であることが示された。ラマンスペクトル測定（図８参照）において４９０ｃｍ-1及び８３０ｃｍ-1に幅広い振動ピークが観察されたことにより、ＳｉＯ2の結晶構造をなしていることが確認された。減衰全反射フーリエ変換赤外スペクトル測定（図９参照）により、その結晶構造がさらに確認された。紫外−可視スペクトル測定（図１０参照）により、生成物は可視領域では本質的に非散乱性であることが示された。このことから、上記した合成及び単離により得られたＳｉＯ2ナノ粒子が、高度に分散する（非凝集性である）性質であることが明らかである。透過型電子顕微鏡観察（図１１参照）では、粒径が２〜８ｎｍの範囲であることが示され、一方、電子ビーム回折（図１２参照）による測定において、ナノ粒子の原子網面間隔（d-spacings）がＳｉＯ2の原子網面間隔であることが判明した。
【００５５】
一般的なナノ粒子についての考察
例えば、前駆体材料及び界面活性剤のようなプロセスに使用される物質の選定、並びに油組成、温度、水−界面活性剤比率、界面活性剤−油比率、共界面活性剤組成、及び反応物比率のような化学的パラメータを最適化することによって、ナノ粒子の合成プロセスを、所望の種類のナノ粒子を調製する場合に適合させることができる。粒子の核形成及び成長は、ＴＥＭ及び／又はＵＶ−可視スペクトル測定によってモニターすることができ、適切な反応速度を確保するとともに、寸法分布を制御することができる。
【００５６】
ナノ粒子溶液中での所望しない反応を最小限にするために、制御された雰囲気中で工程を行うのが好ましい。核形成と成長速度とが所望のバランスで起こるようにナノ粒子調製工程の温度を設定することにより、好適な粒径分布を得ることができる。上記したエマルジョン条件は、特に小さい水コアを得るために選定されたものであることに留意されたい。
【００５７】
上記した合成プロセスは、特定の材料及びプロセス特性を調整するために有用な、粒子の核形成、成長、凝集、寸法分布及び表面被覆等を良好に制御し得ることが見出されたミクロエマルジョンプロセス法を利用するものである。他の方法としては、水又はアルコール中での直接的な加水分解に基づくゾル−ゲルプロセス法のような他のプロセス法によってナノ粒子を合成した後（例えば、T. Moriz, J. Reiss, K. Diesner, D. Su及びA. Chemseddine; Journal of Physical Chemistry B 101 (1977) pp. 8052-8053を参照）、一般的に上記したような強く凝集していない状態に単離することができる。
【００５８】
ナノ粒子の用途
上記したようにして調製したナノ粒子の用途の幾つかの例をここに説明するが、特にこれらに限定的されるものではない。他のプロセス法で調製したナノ粒子であっても、寸法及び組成が適切であり且つ高分子マトリックス中で相対的に均一に分散させるのに充分に非凝集性なものであれば、このような用途に使用することができる。
【００５９】
ホストマトリックス材料中でナノ粒子が効果を奏し得る２つの一般的なモードがあることが判明した。
【００６０】
１．非干渉モード
粒子は、ホスト材料の固有の性質を著しく変化させないように選択され且つ／又は処理され得る。大半の用途については、この種の粒子は、約２０ｎｍ未満であって（ホスト中で容易に均一に分散されることを可能とする）、５ｎｍを超える（分子のように機能することを回避するとともに、例えば、高分子マトリックスの鎖を分離してしまう等、ホストの構造に影響を与える可能性を低減する）ことが好適である。
【００６１】
２．干渉モード
粒子は、その固有の性質に影響が及ぼされないように、ホスト材料と著しくは相互作用しないように選択され且つ／又は処理され得る。これは、次のような場合に行えばよい。
【００６２】
ａ．粒子自体又は特にそれらの付着した表面官能基が、化学的又は物理的相互作用を介してホスト材料と相互作用する物質である場合。粒子は、ホスト材料と相互作用した結果、例えば、ホストの化学的性質（例えば、電気的／光学的ドーピング）及び／又は物理的性質（例えば、分極又は配列又はエネルギ移動）を変化させるような添加剤を担持し得る。添加剤は、粒子の表面に結合し得るか、又は少なくとも部分的に粒子に含まれ得る。
【００６３】
ｂ．粒子が充分に小さくて個数が多く、このために高分子ホストの形態に（例えば、鎖軌道（chain trajectories）を撹乱することによって）影響を与え、ホストの分子の配列を著しく撹乱する場合。このような粒子は、ホスト材料の分子（例えば、高分子鎖）の状態も変えてしまい、その結果、その特性の多くに影響を与えてしまう（バンドギャップ、電子親和性、励起結合、放射寿命等）。
【００６４】
以下の実施例１、２及び３は、主として非干渉モードのナノ粒子を使用するものである。一方、実施例４及び５は、干渉モードのナノ粒子を使用するものである。
【００６５】
実施例１：高分子膜の屈折率の制御
この例では、ＴｉＯ2ナノ粒子の分散体をＰＰＶ膜に添加することによって、該ＰＰＶ膜の屈折率を制御する。ナノ粒子は光透過性であり、しかも、入射光が散乱することを回避するのに充分に小さい。このため、得られる膜は良好な光学的性質を示す。
【００６６】
適切な体積の１．４ｗ／ｖ％のＰＰＶ前駆体−ＭｅＯＨ溶液（ケンブリッジ・ディスプレイ・テクノロジー製）と１．８ｗ／ｖ％のＴｉＯ2−ＭｅＯＨ溶液とを配合し、ＰＰＶ前駆体の最終濃度は同一であるがＴｉＯ2の濃度が異なる、様々な量のＴｉＯ2を含有するＰＰＶのサンプル（以下、「ＰＰＶ：ＴｉＯ2」と表記する）を４つ作製した。ＴｉＯ2粒子の寸法範囲は約２〜８ｎｍであった。ガラス基板上にスピンコートを行った後、動的真空（１０-5ｍｂａｒ未満）下に１８０℃で８時間熱変換を行うことにより、見かけ上１０００Åの膜を得た。膜中の実際のＴｉＯ2含有量は、電子プローブＸ線スペクトル測定（ＴｉＯ2含有量について）及び可視スペクトル測定（ＰＰＶ含有量について）によって測定し、膜厚は、粗面計によって測定した。
【００６７】
【表１】
2006056776.tif 000003
【００６８】
その後、全体の可視窓（whole visible window）を介する膜の屈折率を、分光学的エリプソメトリーによって測定した（図１３参照）。透過スペクトル測定により、結果的に得られた膜は、高度に非散乱性であることが示された（６３３ｎｍにおける散乱は２％未満であると概算された）。このことから、高度に分散されたナノ粒子が屈折率改変剤として機能することと、光学的に高品質な有機膜を得ることができることが明らかである。
【００６９】
ＳｉＯ2を配合したＰＰＶ（ＰＰＶ：ＳｉＯ2）のサンプルにおいても同様の結果が得られた。以下の表に詳細を示す膜において、ＰＰＶ前駆体及びＳｉＯ2濃度は、両者ともに１．１ｗ／ｖ％とした。ガラス基板上でスピンコート及び変換を繰り返して行った後に、動的真空（１０-5ｍｂａｒ未満）下に１６０℃で８時間熱アニールを行うことにより、見かけ上１０００Åの膜を得た。他の実験手順は、上記と同様とした。
【００７０】
【表２】
2006056776.tif 000004
【００７１】
屈折率に対する効果をさらに検討するために、２つの銀のミラー間に肉厚が同等の膜を配置してファブリ−ペロー（Fabry-Perot）キャビティを形成した。キャビティの共振周波数は、光路長の関数であるため、これは有効屈折率に対する尺度となる。
【００７２】
ＰＰＶ前駆体ポリ陽イオンと負に帯電したＳｉＯ2ナノ粒子とは、互いに混合された際に相互作用して、沈殿物を生成する。しかしながら、濃度条件を設定することによりこの問題を克服することができる（ＭｅＯＨに対してＰＰＶ及びＳｉＯ2濃度を比較的低くすればよい）。どのような微細な沈殿物であっても、遠心分離によって除去可能である。光学的に清浄な遠心分離物を使用することによって、散乱がほとんどない膜を作製することができた。
【００７３】
フォトルミネセンス測定では、ＰＰＶ：ＳｉＯ2膜においては、ＰＰＶ：ＴｉＯ2膜と対照的に高いフォトルミネセンス効率が保持されることが示される。これは、ＳｉＯ2粒子が、ＴｉＯ2粒子と異なりＰＰＶの励起状態を抑制しないためである。このことから、ＰＰＶ：ＳｉＯ2膜は、エレクトロルミネセントデバイスの発光層として使用するのに好適であるということがいえる（代替的に、ＴｉＯ2のような抑制性のナノ粒子を処理して、アルキル鎖又はＳｉＯ2のように表面隔離又はスペーシング層を担持させることができる）。一般に、２つの電極間に介装された、例えばＰＰＶ膜からなる発光有機層を備えるこの種のデバイスの基本構造は周知である。電極の一方（陰極）が負の荷電担体（電子）を注入し、電極の他方（陽極）が正の荷電担体（正孔）を注入する。電子と正孔とが有機層内で再結合し、光子を発生する。ＰＣＴ出願された国際公開９０／１３１４８号公報では、有機発光材料は高分子である。米国特許第４，５３９，５０７号では、有機発光材料はトリス−（８−ヒドロキシキノリノ）アルミニウム（「Ａｌｑ３」）のような低分子材料として知られる種類のものである。実際のデバイスでは、典型的には一方の電極が透明であり、これにより光子のデバイスからの放出が可能となる。
【００７４】
屈折率を変化させる技術は、他の材料、特に他の有機材料からなるマトリックスに有用である。有機材料は、高分子、オリゴマー又は低分子有機材料であってもよく、このようなものの２つ以上の配合物であってもよい。上述したように、結果的に得られる材料の屈折率は、ナノ粒子の材料及びそのマトリックス中の体積分率を適切に選択することによって決定することができる。有効な屈折率は、ブルゲマン（Bruggeman）の有効媒質近似によって概算することができる。屈折率は、有機マトリックス及びナノ粒子の屈折率、付加する体積分率、及び分散状態を調整することによって制御することができる。
【００７５】
有機材料の屈折率を制御する従来技術としては、２種以上の有機材料を互いに配合することが知られている。しかしながら、有機材料の屈折率が極めて小さい傾向にあること、時には有機材料同士が非混和性であるために大規模な相分離が引き起こされることがあることから、この手法の有効性には限界があった。
【００７６】
実施例２：高分子分布ブラッグ反射器（高分子ミラー）
分布ブラッグ反射器（distributed Bragg reflector, ＤＢＲ）は、高屈折率の誘電体と低屈折率の誘電体（光透過性材料）とが規則的に交番する積層体からなり、設定された波長における反射がブラッグの条件を満たすように作製されている。反射は、誘電体積層体における周期性（periodicity）の光路が、波長の２分の１に対応する際に生じ、ＤＢＲ積層体が次の式に従う場合に反射性はさらに最適化される。
【００７７】
１／２λ＝ｎ1ｄ1＋ｎ2ｄ2
式中、ｎ1、ｎ2はそれぞれの屈折率であり、ｄ1、ｄ2はＤＢＲにおける対応する成分の膜厚であり、λは設定波長である。
【００７８】
図１４に、高分子分布ブラッグ反射器（高分子ミラー）を示す。この場合、交番する層は、それぞれ、ＰＰＶ、その屈折率を制御するＴｉＯ2ナノ粒子が分散されることにより改質されたＰＰＶからなる。高分子ＤＢＲを形成するために、表面張力改変剤としてのＡＯＴ７０ｐｐｍを含有する０．４ｗ／ｖ％のＰＰＶ前駆体−ＭｅＯＨ溶液（ケンブリッジ・ディスプレイ・テクノロジー製）、及び０．７ｗ／ｖ％（固体合計）のＰＰＶ前駆体：ＴｉＯ2−ＭｅＯＨ溶液（この場合、ＰＰＶ前駆体とＴｉＯ2の比率は重量で１：１．８である）をガラス上に交互にスピンコートした後、Ａｒの存在下、１８０℃で１時間熱変換して、膜厚が６００〜７００Åの膜をそれぞれ得た。ＰＰＶ材料１０は高屈折率層となり、一方、ＰＰＶ：ＴｉＯ2１１は低屈折率層となる。
【００７９】
膜厚ｄ1及びｄ2を決定する実際のスピン条件は、高屈折率層及び低屈折率層の各対の反射スペクトルを測定することによって設定した。すなわち、ＤＢＲのｎ1ｄ1＋ｎ2ｄ2が所望の値となるように、反射スペクトルをフィードバックして膜厚ｄ1及びｄ2を決定した。
【００８０】
スピンコートは、例えば、ガラス又はプラスチックの基板上に対して行えばよく、これに加えて、電荷注入用の透明導電層を設けるようにしてもよい。
【００８１】
約６００ｎｍ（図１５参照）及び５５０ｎｍ（図１６参照）に一次反射の最大値（first order reflection maximum）を示す３対及び６対の高分子層における反射スペクトルから、高精度な制御を行うことができることが諒解される。
【００８２】
ＤＢＲは共役材料により形成されているので、反射に加えて光子を生成させるために電気的にポンプ駆動するようにしてもよい。
【００８３】
実施例３：分離した閉じ込めヘテロ構造体：エッジ発光有機発光ダイオード
内部でナノ粒子を分散させることに伴って発現する材料の屈折率変化能により、光子構造体の作製を可能とする重要な技術が供される。一例として、光屈折率のコントラスト（変動）を利用して光学的光子モードを閉じ込める光子構造体、例えば、導波構造体及び／又は分離した閉じ込めヘテロ構造体が挙げられる（例えば、S. M. Sze、「半導体デバイス：物理及び技術」、John Wiley & Sons, New York, 1985を参照することができる）。これまでは、屈折率を簡便に変化させることが困難であったことが、オプトエレクトロニクスデバイス技術において有機材料を活用しようとした際に障害となっていた。
【００８４】
図１７Ａは、従来の表面発光ＬＥＤのように垂直方向を介するのではなく、ＬＥＤの平面において発光する、エッジ発光有機発光ダイオード（edge-emitting organic light-emitting diode, EEOLED）を示す。
【００８５】
ＥＥＯＬＥＤは、図１７Ａに示すように、スピンコートによって多層構造を形成することにより製造される。膜厚３５００ÅのＰＰＶ：ＴｉＯ2の低屈折率層１２があり、続いて膜厚２５００ÅのＰＰＶの高屈折率導波層１３があり、そして、ＰＰＶ：ＳｉＯ2からなりＭＣＰ層内に埋設された多数の薄い電荷輸送「ハードル」層１４ａとともに作製された膜厚１０００ÅのＭＣＰのエミッタ層１４がある。これらＰＰＶ：ＳｉＯ2薄層の屈折率は、隣接するＭＣＰ層の屈折率とほとんど合致する。そして、主としてＭＣＰ層中で直接再結合が起こることを促進するのに有用な、電子及び正孔を輸送するに際して弱い「ハードル」が付与される。したがって、デバイスが動作する際には、この層内で励起子が生成される。この層から放射された光は、続いて光子を閉じ込める低屈折率層１２に沿って導波され、高分子膜のエッジに沿って放射される（図１７Ｂ参照）。このように、励起子及び光子は、デバイスにおける互いに分離した領域に閉じ込められる。この種のデバイスにおいては、励起子が閉じ込められる領域の材料特性を、光子が閉じ込められる領域の材料特性とは独立に制御することができる。所望の電子的及び光子的構造体を製造するために、共役材料の電荷応答及び光学的応答特性を、独立して個々に改質又は構成することができる。
【００８６】
この構造における利点の１つは、光が側部ではなくデバイスのエッジから放射されるため、従来技術に係るデバイスのように、一方の電極を透明にする必要がないことである。他の利点としては、この構造が、導波電気ポンプ駆動注入レーザ（wave-guiding electrically-pumped injection laser）となる構成をも供することである。
【００８７】
実施例４：蛍光色素担体としてのナノ粒子
ナノ粒子に官能性材料を付着させ、このようなナノ粒子をマトリックス中に分散させることにより、マトリックスの特性を制御することができる。この手法の例として、蛍光色素をナノ粒子に付着させ、ＰＰＶマトリックス中に分散させたデバイスについて説明する。
【００８８】
上記したようにして調製したＳｉＯ2ナノ粒子上に、周知の赤色レーザ色素であるローダミン１０１（Rhodamine 101）の（サブ）単層を最初に吸着させた。これを達成するために、ローダミン１０１（キサンテン（Xanthene））の希薄１ｗ／ｖ％ＥｔＯＨ溶液と、１．１ｗ／ｖ％のＳｉＯ2のＭｅＯＨ溶液とを等体積（１ｍｌ）で混合し、均一な混合物を、６〜８ｋ  ＭＷＣＯセルロース透析チューブ（Spectra/Por、登録商標）を使用してＨＰＬＣ等級のＭｅＯＨ２００ｍｌに対して２回透析した。ＳｉＯ2粒子の表面に結合していないローダミン１０１分子は、透析物とともに透析され、一方、結合した色素分子は、残留物中に分散したナノ粒子の表面に保持された。次いで、紫外−可視スペクトル測定（図１８参照）により残留物を分析したところ、ナノ粒子の表面が実際に色素担体として機能していることが判明した。
【００８９】
このようにして調製されたナノ粒子は、ＰＰＶ層内に蛍光色素を分散させるために、実施例１におけるナノ粒子として使用することができる。この層は、有機発光デバイスの活性層とすることができる。この場合、蛍光色素はＰＰＶからの発光によって刺激を受け、他の周波数で光を放射する。これは、３色ディスプレイを製造する際に特に有用である。
【００９０】
蛍光色素分子によるナノ粒子の表面改質のさらなる例は、B. OreganとM. Gratzel、「色素感作コロイダルＴｉＯ2膜を基材とする低コスト、高効率の太陽電池」、Nature 353 (1991) pp. 737-740に示されている。表面改質は、シリル化試薬のような適切な化学物質を用いて、色素分子の適切な官能基とともに共有結合、イオン結合又は水素結合を形成する適切な化学的官能基（例えば、−ＣＯＯＨ、−ＮＨ2、−ＳＯ3Ｈ、−ＰＯ3Ｈ、又は−ＮＲ3+）を担持する層でナノ粒子の表面を被覆することにより遂行することができる。これにより、色素がナノ粒子の表面に定着することが支援される。所望の官能基を生成するために、色素分子自体を改質するようにしてもよい。
【００９１】
特に、ホストがゲストを刺激し得る発光材料である「ゲスト−ホスト」活性層構造において、広範囲の蛍光色素分子を「ゲスト」として使用することにより、広範囲の周波数に亘って感受的な発光を得ることができる。このような構造においては、有機材料とし得るマトリックス「ホスト」層は、電荷を輸送する役割を果たすとともに第１段階の再結合中心として作用する。その後、エネルギは「ゲスト」に移送され、続いて所望の色の発光が起こる。マトリックス中で生成される最初の励起子から色素中で生成される最後の励起子へのエネルギの移動は、効率的であることが好ましく、一般に、最初の（「ホスト」）励起状態の発光スペクトルが、最後の（「ゲスト」）励起状態に対する吸収スペクトルに充分に重複していることが要求される。また、ゲストは、高いフォトルミネセント効率を示すものであることが好ましく、エネルギ移動の有効半径（フォスターの半径（Forster radius））が例えば３〜１０ｎｍ程度の小さいものである場合には、「ホスト」マトリックスにおける「ゲスト」部位の密度が充分に高い（好ましくは１０-17〜１０-19／ｃｍ3）ことが好ましい。
【００９２】
適切な色素の例には、レーザ色素（例えば、クマリン、キサンテン、及びオキサジン）として広く知られている種類の分子が含まれる。
【００９３】
従来、有機材料のようなマトリックスに色素分子を混和した場合は、保管の最中、特に操作の最中に、ホスト層又は界面において色素分子が急速に拡散及び偏析（再結晶化）することがあり、このために発光効率が急速に低下することが主たる障害となっていた。この問題に対しては、マトリックス中で相対的に移動しないナノ粒子の表面に色素を結合させることによって当該色素を固定化する上記したプロセスによって改善することができる。直径が１〜１０ｎｍであっても、典型的には有機ホストを経由するナノ粒子の拡散係数は、色素分子自体の拡散係数に比して数桁低いと予測される。
【００９４】
実施例５：高分子形態の改質剤としてのナノ粒子
この例は、高分子マトリックス中に最初に分散させたナノ粒子が、高分子の形態（例えば、鎖立体配座（chain conformation））を変化し得ることを示すものである。
【００９５】
ＰＰＶ：ＴｉＯ2（上記した膜Ｃと同一組成）及びＰＰＶ（対照）の高分子膜をスピンコートして、原子力顕微鏡（atomic force microscopy）観察に供した。両膜を１８０℃で熱変換した。図１９Ａ及び図１９Ｂに観察結果を示す。対照膜の表面は、ナノスケールで突出した多数の領域を示すが（高さ約１０〜２０ｎｍ、幅２０〜４０ｎｍ）、これは膜の厚さ方向におけるＰＰＶ鎖のミクロ結晶状態に関連すると考えられる（M. A. Masse, D. C. Martin, E. L. Thomas及びF. E. Karasc、「ポリ（ｐ−フェニレンビニレン）の原型膜及びドープされた膜における結晶形態」、Journal of Material Science 25 (1990), pp. 311-320）。これに対して、ナノ粒子を含有させて作製した膜は、全体に亘って長さが同スケールであり、比較的平滑で特徴のない表面を示した。この理由は、恐らく、立体的制限及びナノ粒子表面に隣接する界面での鎖立体配座にキンクが導入され、その結果、ナノ粒子によってミクロ結晶化が抑制されたためであると考えられる。
【００９６】
この考察が正しいものであることは、ＰＰＶ：ＴｉＯ2体積比率が所定範囲である膜の紫外−可視スペクトル測定によって明らかである。すなわち、ナノ粒子含有量が増加して１５％を超えると、π−π*遷移のブルーシフトが引き起こされることが示された（図２０参照）。
【００９７】
すなわち、ナノ粒子を存在させることにより、有効共役長さ及び／又は高分子マトリックスの結晶性を変化させ、これによりその光学的屈折率及び他の関連する特性が変化するように、局所的な高分子の形態が摂動することを誘発させることができることが認められる。
【００９８】
有機／ナノ粒子複合体のこの特徴を利用して、保管又は操作の際に有機体が再結晶化することを抑制することができる。再結晶化は、光学デバイスを例にとると、電気的挙動、色の安定性、及び発光効率の変化を引き起こし、デバイスの性能に有害な影響を与えることから、一般に望ましくないものである。形態が変化することに伴い、輸送、（励起子のための）結合エネルギ、及び効率のような多くの「固有の」特性も変化させ得る。
【００９９】
一般的論点
上記した用途及び他の用途のためのナノ粒子は、ＳｉＯ2又はＴｉＯ2以外の材料であっても調製することができる。用途に応じて、粒子の幾つかの重要な性質は次の通りである。
【０１００】
１．透明性
これを達成するためには、粒子は充分に大きなバンドギャップを有するものとすべきである。例えば、ナノ粒子を発光高分子のマトリックス中に分散させる際に、その高分子からの発光に対して透明であることが要求される場合は、粒子は、高分子材料より大きいバンドギャップを有すべきである。１つの方策は、透明で非金属性の無機粒子を使用することである。ナノ粒子材料の光学的バンドギャップは、光学的な透明窓に対して吸収端が絞られることのないように、マトリックス材料の光学的バンドギャップと等しいか、又はこれより大きくするのが好ましい。
【０１０１】
２．不溶性（例えば水中）
ＣＲＣハンドブックに詳細に示されているように、これは、水に対する挙動によって概ね評価することができる。
【０１０２】
３．酸腐蝕に対する抵抗性
これは、ナノ粒子が、酸環境、例えばＰＰＶ配合物中で使用される場合に特に関連するものである。この性質は、ＣＲＣハンドブックに詳細に示されているように、無機酸に対するバルク挙動によって概ね評価することができる。
【０１０３】
４．移動性でないイオンの形成
除去しなければ特性に影響を及ぼすものである場合には、陽イオン交換法によってＮａ+のような所望しないイオンを調製物から除去することができる。
【０１０４】
５．寸法
最終的に得られる本体に電荷輸送の均一性と光学的な高品質が求められる場合には、好適な寸法は約５〜１０ｎｍの範囲である。これより極めて小さい粒子は、表面対体積比率が高いので安定性が低ことから、適切ではないであろう。ナノ粒子を含有する本体の透明性のためには、ナノ粒子の直径は、一般に、関連する光の波長の２分の１未満であることが好ましい。本体が小さいものである場合、例えば、典型的な薄膜の光学デバイスである場合は、ナノ粒子の直径は、膜厚の２分の１未満であることが好ましく、膜厚の５分の１又は１０分の１未満であることが最も好ましい。（統計学的に）均一に分布させるためには、ナノ粒子の寸法は、関連する寸法（波長又は膜厚）の１／５（１／１０）とすべきである。
【０１０５】
６．分散
ナノ粒子の分散状態を向上させるとともに凝集形成を低減させるためには、界面活性剤でナノ粒子の表面を被覆するようにすればよい。能力的に適切な界面活性剤の１つの例は、ナトリウム・デクセート（sodium decussate, ＡＯＴ）である。ＡＯＴは、ＭＥＨ−ＰＰＶや、ＭｅＯＨ及びＣＨＣｌ3のような多様な極性キャスティング溶剤（polar casting solvents）と相溶性があり、このためにこれらに分散されると予測される、２−エチルヒドロキシルエステル側鎖の形態で短い疎水性尾部を有するイオン性の界面活性剤である。
【０１０６】
７．適切な屈折率
【０１０７】
８．マトリックス材料、例えば所望の発光高分子との均一な配合物への処理性
ナノ粒子は、粒子が分散された層を形成した後に、その層の頂部において分子を昇華させることにより、昇華された分子材料と「配合」することができる。この方法では、粒子によって画成された空隙内を分子（オリゴマー等）で充填することができる。第１の層の形成は、スピンコート又は自己組織化によって行うことができる。この技術により、無機材料がＣＶＤ（化学的気相成長）法、ＭＢＥプロセス、又は何らかの変形もしくは組み合わせにおいて成膜されるのと同様に、ナノ粒子を、高温で蒸着によって成膜させることのできる材料と配合することも可能となる。
【０１０８】
本発明は、特許請求の範囲に現在記載された発明に関連するか否かに関わらず、暗示的又は明示的に又は一般的な態様として本明細書中で開示された如何なる特徴又は特徴の組合せをも包含し得るものである。上記した記載に照らして本発明の範囲内で種々の改変を行い得ることは、当業者に明らかであろう。
【図面の簡単な説明】
【０１０９】
【図１】ＴｉＯ2ナノ粒子のエネルギ分散Ｘ線スペクトルの測定結果を示す図である。
【図２】ＴｉＯ2ナノ粒子のラマンスペクトルの測定結果を示す図である。
【図３】ＴｉＯ2ナノ粒子の減衰全反射赤外スペクトルの測定結果を示す図である。
【図４】ＴｉＯ2ナノ粒子のＵＶ−可視スペクトルを示す図である。
【図５】成膜したＴｉＯ2ナノ粒子含有膜の透過型電子顕微鏡の観察結果を示す図である。
【図６】ＴｉＯ2ナノ粒子の電子回折パターンを示す図である。
【図７】ＳｉＯ2ナノ粒子のエネルギ分散Ｘ線スペクトルの測定結果を示す図である。
【図８】ＳｉＯ2ナノ粒子のラマンスペクトルの測定結果を示す図である。
【図９】ＳｉＯ2ナノ粒子の減衰全反射赤外スペクトルの測定結果を示す図である。
【図１０】ＳｉＯ2ナノ粒子のＵＶ−可視スペクトルを示す図である。
【図１１】成膜したＳｉＯ2ナノ粒子含有膜の透過型電子顕微鏡の観察結果を示す図である。
【図１２】ＳｉＯ2ナノ粒子の電子回折パターンを示す図である。
【図１３】ＰＰＶ：ＴｉＯ2薄膜についての屈折率測定をプロットした図である。
【図１４】分布ブラッグ反射器の構造を示す図である。
【図１５】分布ブラッグ反射器についての反射スペクトルを示し、反射ピークを制御し得ることを示す図である。
【図１６】分布ブラッグ反射器についての反射スペクトルを示し、反射ピークを制御し得ることを示す図である。
【図１７】図１７Ａは、エッジ発光有機発光デバイスの構造を示す図であり、図１７Ｂは、図１７Ａのデバイスを介する屈折率（ｎ）及びエネルギ準位（Ｅ）を示す図である。
【図１８】色素付加ナノ粒子を含有するＰＰＶについての示差ＵＶ−可視スペクトルを示す図である。
【図１９】図１９Ａは、ＰＰＶ膜の原子力顕微鏡の観察結果を示す図であり、図１９Ｂは、３０体積％のＴｉＯ2を有するＰＰＶ：ＴｉＯ2膜の原子力顕微鏡の観察結果を示す図である。
【図２０】異なる量のＴｉＯ2ナノ粒子を有するＰＰＶ：ＴｉＯ2膜のＵＶ−可視スペクトルを示す図である。
【符号の説明】
【０１１０】
１２…低屈折率層                        １３…高屈折率導波層
１４…エミッタ層                        １４ａ…電荷輸送ハードル層      
【図１】
2006056776.tif 000005
【図２】
2006056776.tif 000006
【図３】
2006056776.tif 000007
【図４】
2006056776.tif 000008
【図５】
2006056776.tif 000009
【図６】
2006056776.tif 000010
【図７】
2006056776.tif 000011
【図８】
2006056776.tif 000012
【図９】
2006056776.tif 000013
【図１０】
2006056776.tif 000014
【図１１】
2006056776.tif 000015
【図１２】
2006056776.tif 000016
【図１３】
2006056776.tif 000017
【図１４】
2006056776.tif 000018
【図１５】
2006056776.tif 000019
【図１６】
2006056776.tif 000020
【図１７−Ａ】
2006056776.tif 000021
【図１７−Ｂ】
2006056776.tif 000022
【図１８】
2006056776.tif 000023
【図１９−Ａ】
2006056776.tif 000024
【図１９−Ｂ】
2006056776.tif 000025
【図２０】
2006056776.tif 000026